(57)【特許請求の範囲】
【請求項１】
下面が開口している外開き溝型鋼からなり、前記溝型鋼のウェブの両側に、フランジ先端同士を結ぶ線分とのなす傾斜角（γ）で拡開するように傾斜している斜肩部と、
前記斜肩部の傾斜角（γ）よりも前記線分とのなす傾斜角（β）が大きくて急傾斜で拡開している傾斜フランジとを有する鋼製枕木であって、
前記傾斜フランジの下端部には、前記傾斜フランジの傾斜角（β）よりも前記線分とのなす傾斜角（α）が小さくて外側に向かって拡開するように先端傾斜フランジが設けられ、前記先端傾斜フランジの傾斜角（α）は、フランジ先端同士を結ぶ線分とのなす角が、３２°≦α≦６０°とされていることを特徴とする冷間成形鋼製枕木。
【請求項２】
前記先端傾斜フランジの前記線分とのなす傾斜角（α）が、３３°≦α≦６０°とされていることを特徴とする請求項１に記載の冷間成形鋼製枕木。
【発明の詳細な説明】
【技術分野】
【０００１】
本発明は、レールを敷設するための冷間成形による冷間成形鋼製枕木に関する。
【背景技術】
【０００２】
従来、木材資源の枯渇によって、枕木は木製からコンクリート製もしくは鋼製あるいはコンクリートと鋼材を組み合わせたものに代えられてきた。【０００３】
また、コンクリートを使用した枕木は、廃棄処理の困難なことから、鉄製枕木又は鋼製枕木が採用されるようになり、各種の形状のもの採用されている。【０００４】
鉄製枕木としては、例えば、鋳鉄で成形され、下部が開口されている枕木が知られている（例えば、特許文献１参照）【０００５】
また、鋼製枕木としては、熱間加工により製作され、例えば、図４に示すように、ウェブ２の両側に、外側に拡開するように傾斜する斜肩部３を備え、前記各斜肩部３に外側に拡開するように傾斜し、前記斜肩部３の傾斜角よりも急傾斜とされている傾斜フランジ４を備え、前記ウェブ２と各斜肩部３と傾斜フランジ４とにより、底部が開口されている下向き開口溝形断面で外開き溝型鋼とし、前記傾斜フランジ４の先端部にリブのような膨出部分２１を熱間成形により形成して備えた、熱間成形による鋼製枕木２０も知られている（例えば、特許文献２参照）。【０００６】
また、ウェブの両側のフランジの下端側が厚肉部を備えた形態とされ、鋳造による金属製箱形枕木も知られている（例えば、特許文献３参照）。
【先行技術文献】
【特許文献】
【０００７】
【特許文献１】特開昭６３−７８９０１号公報
【特許文献２】特開昭６３−２５５４０１号公報
【特許文献３】実開平０５−７３００１号公報
【発明の概要】
【発明が解決しようとする課題】
【０００８】
傾斜フランジ４の先端部にリブのような膨出部分２１を備えていると、その膨出部分を有することで曲げ剛性等の剛性が向上すると共に座屈耐力が向上する枕木になる反面、熱間加工により枕木を製作するようになるため、枕木の製造コストが高くなるという問題がある。【０００９】
本発明者は、熱間加工による前記のような膨出部分を有する鋼製枕木に代わって置き換え可能な性能を有する鋼製枕木で、冷間成形による安価な鋼製枕木とするために、種々検討した結果、ウェブと斜肩部及び傾斜フランジについては、同様に備えた形態の鋼製枕木とした場合、熱間加工による枕木のリブのような膨出した部分を、冷間加工では形成することが困難であることから、熱間加工による鋼製枕木における前記の膨出部分に代わる形状を如何に実現するかであるかと認識した。【００１０】
そこで、ウェブの両側に、外側に拡開するように傾斜する斜肩部を備え、前記各斜肩部に、外側に拡開するように傾斜し前記斜肩部の傾斜角よりも急傾斜とされている傾斜フランジを備え、前記ウェブと各斜肩部と傾斜フランジとにより、底部が開口されている下向き開口溝形断面で、冷間加工による外開き溝型鋼として、傾斜したフランジに一体に拡開するように外開きする先端傾斜フランジを設ける形態で、先端傾斜フランジの傾斜角度の異なる各種断面形態についての性能について研究した結果、先端傾斜フランジを特定の範囲の傾斜角とすることで、熱間成形による膨出した部分を形成した鋼製枕木に近い性能の冷間鋼製枕木とすることも可能であることを知見して、本発明を完成させた。
本発明は、冷間成形による安価な冷間成形鋼製枕木を提供することを目的とする。
【課題を解決するための手段】
【００１１】
第１発明の冷間成形鋼製枕木では、下面が開口している外開き溝型鋼からなり、前記溝型鋼のウェブの両側に、フランジ先端同士を結ぶ線分とのなす傾斜角（γ）で拡開するように傾斜している斜肩部と、前記斜肩部の傾斜角（γ）よりも前記線分とのなす傾斜角（β）が大きくて急傾斜で拡開している傾斜フランジとを有する鋼製枕木であって、  前記傾斜フランジの下端部には、前記傾斜フランジの傾斜角（β）よりも前記線分とのなす傾斜角（α）が小さくて外側に向かって拡開するように先端傾斜フランジが設けられ、前記先端傾斜フランジの傾斜角（α）は、フランジ先端同士を結ぶ線分とのなす角が、３２°≦α≦６０°とされていることを特徴とする。【００１２】
また、第２発明では、第１発明の鋼製枕木において、前記先端傾斜フランジの前記線分とのなす傾斜角（α）が、３３°≦α≦６０°とされていることを特徴とする。
【発明の効果】
【００１３】
本発明の冷間成形鋼製枕木によると、下面が開口している外開き溝型鋼からなり、前記外開き溝型鋼のウェブの両側に、フランジ先端同士を結ぶ線分とのなす傾斜角（γ）で拡開するように傾斜している斜肩部と、前記斜肩部の傾斜角（γ）よりも前記線分とのなす傾斜角（β）が大きくて急傾斜で拡開している傾斜フランジとを有する鋼製枕木であって、前記傾斜フランジの下端部には、前記傾斜フランジの傾斜角（β）よりも前記線分とのなす傾斜角（α）が小さくて外側に向かって拡開するように先端傾斜フランジが設けられ、前記先端傾斜フランジの傾斜角（α）は、フランジ先端同士を結ぶ線分とのなす角が、３２°≦α≦６０°とされているので、先端傾斜フランジを設けるだけで、熱間加工によりフランジ先端部に膨出した部分を形成した高価な鋼製枕木に比べて、これに近い性能を有し、先端傾斜フランジのみが異なる以外はほぼ同様な外形の冷間成形による安価な鋼製枕木とすることができる。また、断面形態も単純な形態であるので、プレス加工により容易に製作することができる等の効果が得られる。また、先端傾斜フランジの傾斜角（α）も外側に向って拡開するように傾斜する傾斜角であるので、先端傾斜フランジの曲げ加工も容易である等の効果が得られる。また、先端傾斜フランジの傾斜角（α）を３２°≦α≦６０°の範囲とすることにより、鋼製枕木の開きを抑制しながら、従来のフランジ先端部に膨出した部分を有する熱間加工による鋼製枕木の性能に近い性能を発揮させることができる等の効果が得られる。
また、本発明の冷間成形鋼製枕木の場合は、先端傾斜フランジを備え、その部分の傾斜角（α）を３２°≦α≦６０°の範囲とされていることで、先端傾斜フランジの部分で剛性が高くなり、傾斜角（α）も３２°≦α≦６０°であることから、搗き固めた場合に外開き溝型鋼の中空部内にバラストがより充填されるようになることで、鉛直荷重の荷重伝達がよくなると共に、冷間成形鋼製枕木の負担も軽減される効果がある。すなわち、先端傾斜フランジがある程度の傾斜角を有することにより、搗き固めた場合に枕木周辺のバラストが先端傾斜フランジによって中空部へ向かってガイドされて、当該中空部内にバラストが充填され易くなる。例えば、中空部内に充填されるバラストが少ない場合は、枕木のウェブの下面と中空部内のバラストとの間の空隙の高さ大きくなるが、多くのバラストが充填される場合は当該空隙の高さが小さくなる。これによって、枕木は充填されたバラストに支持されることによって、鉛直荷重の荷重伝達がよくなると共に、冷間成形鋼製枕木の負荷も軽減される。
また、第２発明によると、第１発明の効果に加えて、先端傾斜フランジの傾斜角（α）を３３°≦α≦６０°の範囲とすることにより、正曲げ荷重が作用した場合における鉛直変位とサイド沈下量との差を押え、枕木断面の崩れをより抑制することができる等の効果が得られる。
【図面の簡単な説明】
【００１４】
【図１】（ａ）は、本発明の第１実施形態の冷間成形鋼製枕木の断面形態を示す一部縦断正面図、（ｂ）は、本発明の第２実施形態の冷間成形鋼製枕木の断面形態を示す一部縦断正面図である。
【図２】（ｃ）は、本発明の第３実施形態の冷間成形鋼製枕木の断面形態を示す一部縦断正面図、（ｄ）は、本発明の第４実施形態の冷間成形鋼製枕木の断面形態を示す一部縦断正面図、（ｅ）は、本発明の第５実施形態の冷間成形鋼製枕木の断面形態を示す一部縦断正面図である。
【図３】（ｆ）は、比較例１の冷間成形鋼製枕木の断面形態を示す一部縦断正面図、（ｇ）は、比較例２の冷間成形鋼製枕木の断面形態を示す一部縦断正面図、（ｈ）は、比較例３の冷間成形鋼製枕木の断面形態を示す一部縦断正面図である。
【図４】熱間加工により製造された従来の鋼製枕木の断面形態を示す縦断正面図である。
【図５】従来の鋼製枕木と、各種本発明の冷間成形鋼製枕木と、各種比較例の冷間成形鋼製枕木の試験体の断面形態を示す縦断正面図である。
【図６】静的曲げ試験をしている状態を示すものであって、各種鋼製枕木に対して載荷試験している状態を示す概略縦断正面図である。
【図７】（ａ）は本発明の実施形態の冷間成形鋼製枕木の概略平面図、（ｂ）は側面図である。
【図８】下向き開口断面の鋼材からなる枕木素材から冷間曲げ加工を施して、本発明の冷間成形鋼製枕木とする場合の加工状況を示す概略縦断側面図である。
【図９】図１〜図３に示す形態を代表して、図１（ａ）に示す形態を拡大して示す説明図である。
【図１０】鋼製枕木に正曲げ荷重及び負曲げ荷重が作用することを説明するための説明図である。
【図１１】バラストの充填具合を評価するための測定箇所を示す、冷間成形鋼製枕木の概略平面図である。
【発明を実施するための形態】
【００１５】
次に、本発明を図示の実施形態に基づいて詳細に説明する。
【００１６】
図１（ａ）には、本発明の第１実施形態の冷間成形鋼製枕木の一部縦断正面図が示され、図１（ｂ）には、本発明の第２実施形態の冷間成形鋼製枕木の一部縦断正面図が示されている。
【００１７】
先ず、図１（ａ）を参照して、本発明の第１実施形態の冷間成形による冷間成形鋼製枕木１の断面形態について説明すると、例えば、０．３％〜０．４％の銅を含む溶接構造用の耐候性高張力鋼材からなる板厚が一定の鋼板が冷間プレス加工により折り曲げ加工されて、上面板としての水平なウェブ２の両側に、外側に拡開するように傾斜する斜肩部３が屈曲形成され、前記各斜肩部３に外側に拡開するように傾斜し、鋼製枕木下端のフランジ先端同士を結ぶ線分Ｌとのなす前記斜肩部３の傾斜角（γ）よりも前記線分とのなす傾斜角（β）が大きくて急傾斜で拡開している傾斜フランジ４が屈曲形成され、前記ウェブ２と各斜肩部３と傾斜フランジ４とにより底部が開口されている下向き開口溝形断面部分５を備えている下面が開口している外開き溝型鋼からなる冷間成形鋼製枕木１とされている。しかも、前記の冷間曲げ加工時と同時に、前記各傾斜フランジ４の下端部に、前記傾斜フランジ４よりも前記線分Ｌとのなす傾斜角（α）が緩傾斜で、３２°≦α≦６０°とされている外側に向って拡開するように傾斜する平坦な先端傾斜フランジ６が冷間曲げ加工により一体に屈曲形成されている。先端傾斜フランジ６を含めて、プレス加工により曲げ加工が施されている。各急傾斜の傾斜フランジ４と、先端傾斜フランジ６との接続部は、円弧状内面７と円弧状外面８とを有する円弧状接続部９を介して接続されている。なお、図９に示す傾斜角βは、８０°≦β≦８４°とされる。また傾斜角γは、５３°≦γ≦５４°とされる。
【００１８】
前記先端傾斜フランジ６のフランジ先端同士を結ぶ線分Ｌとのなす角度（α）は、前記傾斜フランジ４の前記線分Ｌとのなす傾斜角β（図９参照）よりも、緩傾斜の傾斜角（α）とされ、外側に向って広がるように傾斜する先端傾斜フランジ６とされている。前記先端傾斜フランジ６の前記線分Ｌとのなす角度（傾斜角α）は、３２°≦α≦６０°とされている。本発明の冷間成形鋼製枕木の場合は、先端傾斜フランジ６を備え、その部分の傾斜角（α）を３２°≦α≦６０°の範囲とされていることで、先端傾斜フランジ６の部分で剛性が高くなり、傾斜角（α）も３２°≦α≦６０°であることから、搗き固めた場合に外開き溝型鋼の中空部内にバラストがより充填されるようになることで、鉛直荷重の荷重伝達がよくなると共に、冷間成形鋼製枕木の負担も軽減される効果がある。搗き固めた場合に円弧状内面７がガイドとなって中空部内にバラストが入りやすくなっている。しかも、傾斜角（α）が３２°≦α≦６０°の範囲とされていることで、図４に示す従来の場合より充填され易くなっている。具体的には、レール下部のバラスを掘って穴を設け、当該穴の底面のバラスト上に冷間成形鋼製枕木１を設置し、当該冷間成形鋼製枕木１の側部付近のバラストに（タイタンパーなどで）振動を与えることで、搗き固める。このとき、振動によって移動するバラストは、傾斜して外側に広がる先端傾斜フランジ６の円弧状内面７にガイドされることにより、中空部内へ向かって移動し易くなる。そのため、搗き固めた場合に、図４に示す従来の鋼製枕木４の場合より、中空部内にバラストがより充填されて、ウェブ２の下面からバラストまでの距離（空隙高さ）が小さくなり、前記のような作用を発揮する。
【００１９】
なお、先端傾斜フランジ６の傾斜角（α）を３３°≦α≦６０°の範囲としてもよい。正曲げ荷重が作用した場合における鉛直変位とサイド沈下量との差を押え、枕木断面の崩れをより抑制することができる等の効果が得られる。
【００２０】
また、先端傾斜フランジ６の先端は、先端傾斜フランジ面に対して直角で平坦な先端面１０とされている。
【００２１】
例えば、ウェブ２上面から先端傾斜フランジ６の下端までの枕木の高さ寸法Ｈは、１００ｍｍ〜１３０ｍｍとされる。左右の先端傾斜フランジ６の外端間の枕木の巾寸法Ｗは、２５０ｍｍ〜３００ｍｍとされる。冷間成形鋼製枕木１の板厚寸法ｔは、８ｍｍ〜１５ｍｍとされる。ウェブ２部分の幅は、１５０ｍｍ〜２００ｍｍとされる。
【００２２】
図１（ａ）に示す形態では、前記先端傾斜フランジ６の前記線分Ｌとのなす角度（α）を３２°とした形態である。本発明の第２実施形態の冷間成形鋼製枕木１として示す図１（ｂ）に示す形態では、前記の前記先端傾斜フランジ６の前記線分Ｌとのなす角度（傾斜角α）を３３°とした形態である。第１実施形態及び第２実施形態とも、ウェブ２上面から緩傾斜フランジ下端までの枕木の高さ寸法Ｈ、左右の緩傾斜フランジ外端間の枕木の巾寸法Ｗは、同じ寸法である。
【００２３】
図２に示す本発明の第３実施形態〜第５実施形態の冷間成形鋼製枕木１では、前記の角度（α）が、異なると共に、ウェブ２上面から緩傾斜フランジ下端までの枕木の高さ寸法Ｈが異なるが、その他の部分の寸法等は同じ形態である。図２（ｃ）に示す形態では、前記先端傾斜フランジ６の前記線分Ｌとのなす角度（α）を４５°とした形態で、図２（ｄ）では前記傾斜角（α）を５５°とした形態で、図２（ｆ）では前記傾斜角（α）を６０°とした形態である。
【００２４】
前記の各本発明の実施形態と比較するための参考形態として、図３に３例が示され、図３（ｆ）に示す冷間成形鋼製枕木１ａでは、前記傾斜角（α）を付けないで０°として、先端傾斜フランジ６に代えて、水平先端フランジ１１とした形態で、図３（ｇ）に示す冷間成形鋼製枕木１ｂでは、前記傾斜角（α）を３０°とした形態で、図３（ｈ）に示す冷間成形鋼製枕木１ｃでは、前記傾斜角（α）を６１°とした形態である。
【００２５】
図１（ａ）（ｂ）及び図２（ｃ）（ｄ）（ｅ）に示す本発明の実施形態の冷間成形鋼製枕木１を本発明例１〜５とし、図３に示す参考形態の冷間成形鋼製枕木１ａ〜１ｃを比較例１〜３とし、図４に示す従来の鋼製枕木２０として、図５に示す各種の試験体断面の鋼製枕木について、ＪＩＳ  Ｅ  １２０１「プレテンション式ＰＣまくらぎ」のまくらぎ曲げ試験の載荷方法により、正曲げ荷重及び負曲げ荷重を作用させた静的曲げ（正曲げ）試験を行った。なお、試験に用いた各冷間成形鋼製枕木１と、冷間成形鋼製枕木１ａ〜１ｃと、熱間成形の鋼製枕木２０は、断面が一様の下向き開口溝形鋼材の素材を用いて実験した。
【００２６】
実験に用いた各鋼製枕木の断面の寸法諸元は、鋼製枕木の重量５６．２ｋｇ／本を想定して、ウェブ２部分の板厚寸法が９ｍｍで、ウェブ２部分の幅は１６７ｍｍで、鋼製枕木の高さは１１０ｍｍ又は１１５ｍｍと従来の膨出した部分２１を有する鋼製枕木２０の高さ寸法Ｈ（１１０ｍｍ）又はそれに近い値の１１５ｍｍとし、本発明又は比較例の冷間成形鋼製枕木の幅寸法（ｍｍ）は、膨出した部分２１を有する鋼製枕木２０の値２６０ｍｍに近い値となるように、図５に示す通りの幅寸法とした。
【００２７】
図６に、静的曲げ（正曲げ）試験状況を示し、各種鋼製枕木１（1、１ａ〜１ｃ、２０）に対して載荷試験している状態を示す概略縦断正面図が示されている。鋼製枕木におけるウェブ２の上面側に載荷板１２が載置されて、図示省略のジャッキ等により軸重１８０ｋＮを載荷し、鋼製枕木のフランジ側端の水平方向の開き量（水平変位）を左右の水平配置の第１変位計１３及び第２変位計１４により計測し、鋼製枕木のフランジ下端の鉛直変位を左右の鉛直配置の第３変位計１５及び第４変位計１６により計測し、ウェブ２中央下面の鉛直沈下を中央に鉛直配置の第５変位計１７により計測した。また、図１０に示すように、鋼製枕木の中央部には、負曲げ荷重も作用するため、図６と同様に、各鋼製枕木を反転配置して負曲げ試験を行った。図４に示す熱間加工による鋼製枕木２０を従来の熱間鋼製枕木とし、従来の鋼製枕木２０における載荷後の鉛直変位と、開き幅と、鉛直変位とサイド沈下量との差（鉛直変位―サイド沈下量）とについて、正曲げ試験及び負曲げ試験のそれぞれについて、１００とし、図１（ａ）（ｂ）〜図２（ｃ）（ｄ）（ｅ）に示す本発明の鋼製枕木１と、図３（ｆ）（ｇ）（ｈ）に示す参考比較形態の鋼製枕木１ａ〜１ｃの試験結果を評価した。なお、図１（ａ）に示す形態をＴＹＰＥ３、図１（ｂ）に示す形態をＴＹＰＥ４、図２（ｃ）に示す形態をＴＹＰＥ５、図２（ｄ）に示す形態をＴＹＰＥ６、図２（ｅ）に示す形態をＴＹＰＥ７、参考形態として示した図３（ｆ）に示す形態をＴＹＰＥ１、図３（ｇ）に示す形態をＴＹＰＥ２、図３（ｈ）に示す形態をＴＹＰＥ８として表１に示した。
【００２８】
表１に示す評価は、図４に示す鋼製枕木２０の場合に比べて、１００超〜１４０までとなった場合には◎印を、１００〜８０の値になったものを良好であるとして○印を、８０未満〜６５超の値になったものを使用できるものとして△印を、６５以下の値になったものを使用できないものとして×印を付している。また、各項目において一つでも×印があるものは、総合評価で使用できないものとして×印を付した。
【００２９】
【表１】
0005918764.tif 000002
【００３０】
表１において、鉛直変位−サイド沈下量の項において、×印を付された傾斜角αが０°のＴＹＰＥ１の鋼製枕木（図３ｆ参照）及び傾斜角αが３０°のＴＹＰＥ２の鋼製枕木（図３ｇ参照）は、鋼製枕木の元の断面が崩れて、使用できないため、総合評価でも×印を付して使用できないことを意味している。また、開き幅の項において、×印を付されたＴＹＰＥ８の鋼製枕木（図３ｈ参照）は、開き幅が大きく、剛性が不足しているので、使用できないため、総合評価でも×印を付して使用できないことを意味している。また、総合評価において、△印が付されているＴＹＰＥ３の鋼製枕木（図１ａ参照）は、正曲げ試験における鉛直変位とサイド沈下量の差が若干大きく、負曲げ試験における鉛直変位、開き幅、鉛直変位とサイド沈下量の差が若干大きいが、鋼製枕木として使用できる範囲の変形であった。
【００３１】
表１に示す従来公知の熱間加工による鋼製枕木２０と、本発明の鋼製枕木１及び比較例の鋼製枕木１ａ〜１ｃとの試験結果の比較から、先端傾斜フランジ６を備えた冷間成形による鋼製枕木とする場合に、先端傾斜フランジ６の前記線分Ｌとのなす角度（傾斜角α）は、３２°〜６０°の範囲とすると、開き幅を抑えて、従来のフランジ先端部に膨出した部分２１を有する鋼製枕木２０に近い性能を発揮することができる冷間成形により鋼製枕木１とすることができることがわかった。また、先端傾斜フランジ６の前記線分Ｌとのなす角度（傾斜角α）は、３３°〜６０°の範囲とすると、正曲げ荷重時において、より一層開き幅を抑えることができる効果があることがわかった。また、先端傾斜フランジ６の前記線分Ｌとのなす角度（傾斜角α）を、０°としたものは、先端傾斜フランジ６の部分で、剛性が上がるものの、鉛直変位とサイド沈下量との差が大きく、元の断面形態からの断面形態の崩れが大きくなり、鋼製枕木として適当でなくなることがわかった。また、冷間成形による鋼製枕木１ａと１ｂは、熱間成形の鋼製枕木に比べて、枕木の開き量が大きい傾向になることがわかった。
【００３２】
本発明の鋼製枕木１は、比較例１〜３と比較として開き幅が大きくないので、道床に設置した場合、比較例に比べて、道床の一部をなす砕石の細粒化を抑制することができる等の効果が得られる。
【００３３】
次に、搗き固め試験を行った。具体的には、従来公知の熱間加工による鋼製枕木２０と、本発明の鋼製枕木１（ＴＹＰＥ４及びＴＹＰＥ７を用いて評価を行った）を実路にて搗き固めを行い、バラストの充填状況の評価を行った。図１１に示すように、ウェブ２に各辺５ｃｍの正方形の開口部Ａ〜Ｄを有する枕木１，２０を準備した。レールの下部のバラストを掘って穴を設け、当該穴の底面のバラスト上に枕木１，２０を設置する。枕木にレールを締結させた後、枕木１，２０の側部付近のバラストにタイタンパーで振動を与えることで搗き固めた。枕木１，２０の側部付近のバラストは、振動が与えられることにより枕木１，２０の中空部に入り込んで、充填される。枕木１，２０の天端（ウェブの下面）と充填されたバラストとの間には空隙が形成されるが、充填されるバラストが多いほど当該空隙は小さくなる。図１１に示す開口部Ａ〜Ｄにスケールを挿入することにより、各開口部Ａ〜Ｄにおける、枕木１，２０とバラストとの間の空隙の高さを測定した。当該測定結果を表２に示す。なお、表２では、熱間鋼製枕木と比較しての評価を行った。具体的には、熱間鋼製枕木での平均値を１００とした場合に、９０未満は◎、９０〜１１０は○、１１０〜１２０は△、１２０超は×として評価を行った。
【００３４】
【表２】
0005918764.tif 000003

【００３５】
表２に示す従来公知の熱間加工による鋼製枕木２０と、ＴＹＰＥ４及びＴＹＰＥ７の鋼製枕木１の試験結果の比較から、先端傾斜フランジ６を備えた冷間成形による鋼製枕木とする場合に、熱間加工による鋼製枕木２０に比して、中空部へのバラスト充填がし易いことを確認できた。鋼製枕木１では、先端傾斜フランジ６がある程度の傾斜角（３３°と６０°）を有しているため、搗き固めた場合に円弧状内面７がガイドとなって中空部内にバラストが入り易くなっている。一方、図４に示す従来の鋼製枕木２０の先端部は角度が大きい（約８０°）ため、バラストはガイドされることなしに中空部内へ充填される。そのため、搗き固めた場合に、図４に示す従来の鋼製枕木４の場合より、中空部内にバラストがより充填されて、ウェブ２の下面からバラストまでの距離（空隙高さ）が小さくなることが確認される。このように、搗き固めた場合に外開き溝型鋼の中空部内にバラストがより充填されるようになることで、鉛直荷重の荷重伝達がよくなると共に、冷間成形鋼製枕木の負担も軽減される効果があることが分かる。
【００３６】
なお、冷間成形による鋼製枕木とする場合には、冷間成形のロール成形により下向き開口溝形断面とした後、図８に示すように、折り曲げダイス１８を有する上ポンチ金物１９と、折り曲げダイス２２を有する下ポンチ金物２３により、枕木長手方向の両端部を冷間成形により折り曲げ、横断面で凹状の端壁部２４を有する最終形状の鋼製枕木１とする。
【００３７】
前記のような本発明の冷間成形による鋼製枕木１の場合には、従来の鋼製枕木と同様に、ウェブ２と斜肩部３及び傾斜フランジ４並びに先端傾斜フランジ６により、下方が広がるように拡開する下向き開口の中空部が形成されているため、その中空部に道床の一部をなす砕石を内包して設置することが可能になるため、道床への荷重伝達面が広くなって荷重を分散して伝達することができ、鉛直方向荷重の吸収性がよい。また、図７（ａ）に示すように、鋼製枕木長手方向両端部における幅方向両端側は、凹状になっていると共に拡幅されているため、広い範囲の道床に分散して伝達できるため、軌条曲線部における横圧の吸収性を向上することができると共に、横断面で凹状の端壁部２４を有するので砕石を抱き込み、砕石の拡散を防止することができる。
【００３８】
本発明を実施する場合、各レールに設置される長さの短い短尺鋼製枕木としてもよい。また、本発明を実施する場合、冷間成形により鋼製枕木の素材としては、前記した耐候性鋼材以外の鋼材を用いるようにしてもよい。また、本発明の鋼製枕木とする場合に、プレス成形等の冷間成形によってもよく、ロール成形やプレス成形等の冷間成形を適宜組み合わせてもよい。
【産業上の利用可能性】
【００３９】
本発明は、レールを敷設するための冷間成形による冷間成形鋼製枕木に利用可能である。
【符号の説明】
【００４０】
Ｌ  鋼製枕木下端のフランジ先端同士を結ぶ線分
１  冷間成形鋼製枕木
２  ウェブ
３  斜肩部
４  傾斜フランジ
５  下向き開口溝形断面部分
６  先端傾斜フランジ
７  円弧状内面
８  円弧状外面
９  円弧状接続部
１０  先端面
１１  水平先端フランジ
１２  載荷板
１３  第１変位計
１４  第２変位計
１５  第３変位計
１６  第４変位計
１７  第５変位計
１８  折り曲げダイス
１９  上ポンチ金物
２０  熱間成形による鋼製枕木
２１  膨出した部分
２２  折り曲げダイス
２３  下ポンチ金物
２４  端壁部
【図１】
0005918764.tif 000004
【図２】
0005918764.tif 000005
【図３】
0005918764.tif 000006
【図４】
0005918764.tif 000007
【図５】
0005918764.tif 000008
【図６】
0005918764.tif 000009
【図７】
0005918764.tif 000010
【図８】
0005918764.tif 000011
【図９】
0005918764.tif 000012
【図１０】
0005918764.tif 000013
【図１１】
0005918764.tif 000014